"少なくとも約90°の動的接触角を有する非湿潤性表面を備える物品であって、前記表面は、前記表面上への滴の衝突によって生成される液体膜の中に、制御された非対称性を誘発するように構成される、マクロスケール特徴でパターン化され、それによって、前記滴と前記表面との間の接触時間を短縮させる、物品。前記非湿潤性表面は、超疎水性である、請求項1に記載の物品。前記非湿潤性表面は、超疎油性である、請求項1に記載の物品。前記非湿潤性表面は、超疎金属性である、請求項1に記載の物品。前記表面は、非湿潤性材料を含む、請求項1~4のいずれか1項に記載の物品。前記表面は、非湿潤性特徴を備える、請求項1~5のいずれか1項に記載の物品。前記非湿潤性特徴は、ナノスケール孔である、請求項6に記載の物品。前記表面は、そのライデンフロスト温度を超えて加熱される、先行する請求項のいずれか1項に記載の物品。前記マクロスケール特徴は、高さArおよび間隔λrを有する隆起を備え、Ar/hは、約0.01よりも大きく、λr/Arは、約1以上であり、ここで、hは、前記表面上への滴衝突時のラメラ厚である、先行する請求項のいずれか1項に記載の物品。前記マクロスケール特徴は、高さArおよび間隔λrを有する隆起を備え、Ar/hは、約0.01~約100であり、λr/Arは、約1以上であり、ここで、hは、前記表面上への滴衝突時のラメラ厚である、先行する請求項のいずれか1項に記載の物品。前記マクロスケール特徴は、高さArおよび間隔λrを有する隆起を備え、Ar/hは、約0.1~約10であり、λr/Arは、約1以上であり、ここで、hは、前記表面上への滴衝突時のラメラ厚である、先行する請求項のいずれか1項に記載の物品。前記物品は、風力タービンブレードであり、前記マクロスケール特徴は、高さArおよび間隔λrを有する隆起を備え、0.0001mm<Arおよびλr≧0.0001mmである、先行する請求項のいずれか1項に記載の物品。前記物品は、防雨用製品であり、前記マクロスケール特徴は、高さArおよび間隔λrを有する隆起を備え、0.0001mm<Arおよびλr≧0.0001mmである、先行する請求項のいずれか1項に記載の物品。前記物品は、蒸気タービンブレードであり、前記マクロスケール特徴は、高さArおよび間隔λrを有する隆起を備え、0.00001mm<Arおよびλr>0.0001mmである、先行する請求項のいずれか1項に記載の物品。前記物品は、外装用航空機部品であり、前記マクロスケール特徴は、高さArおよび間隔λrを有する隆起を備え、0.00001mm<Arおよびλr>0.0001mmである、先行する請求項のいずれか1項に記載の物品。前記物品は、ガスタービンブレードであり、前記マクロスケール特徴は、高さArおよび間隔λrを有する隆起を備え、0.00001mm<Arおよびλr>0.0001mmである、先行する請求項のいずれか1項に記載の物品。前記マクロスケール特徴は、高さApを有する突起を備え、それらの中心は、距離λpで分割され、Ap/h>0.01およびλp/Ap≧2であり、ここで、hは、前記表面上への滴衝突時のラメラ厚である、請求項1~8のいずれか1項に記載の物品。前記マクロスケール特徴は、高さApを有する突起を備え、それらの中心は、距離λpで分割され、100>Ap/h>0.01およびλp/Ap≧2であり、ここで、hは、前記表面上への滴衝突時のラメラ厚である、請求項1~8のいずれか1項に記載の物品。前記マクロスケール特徴は、高さApを有する突起を備え、それらの中心は、距離λpで分割され、10>Ap/h>0.1およびλp/Ap≧2であり、ここで、hは、前記表面上への滴衝突時のラメラ厚である、請求項1~8のいずれか1項に記載の物品。前記マクロスケール特徴は、半球状の突起である、請求項1~8および17~19のいずれか1項に記載の物品。前記物品は、風力タービンブレードであり、前記マクロスケール特徴は、高さApを有する突起を備え、それらの中心は、距離λpで分割され、0.0001mm<Apおよびλp≧0.0002mmである、請求項1~8および17~20のいずれか1項に記載の物品。前記物品は、防雨用製品であり、前記マクロスケール特徴は、高さApを有する突起を備え、それらの中心は、距離λpで分割され、0.0001mm<Apおよびλp≧0.0002mmである、請求項1~8および17~21のいずれか1項に記載の物品。前記物品は、蒸気タービンブレードであり、前記マクロスケール特徴は、高さApを有する突起を備え、それらの中心は、距離λpで分割され、0.00001mm<Apおよびλp≧0.00002mmである、請求項1~8および17~22のいずれか1項に記載の物品。前記物品は、外装用航空機部品であり、前記マクロスケール特徴は、高さApを有する突起を備え、それらの中心は、距離λpで分割され、0.00001mm<Apおよびλp≧0.00002mmである、請求項1~8および17~23のいずれか1項に記載の物品。前記物品は、ガスタービンブレードであり、前記マクロスケール特徴は、高さApを有する突起を備え、それらの中心は、距離λpで分割され、0.00001mm<Apおよびλp≧0.00002mmである、請求項1~8および17~24のいずれか1項に記載の物品。前記マクロスケール特徴は、振幅Acおよび周期λcを有する正弦波プロファイルを含み、Ac/h>0.01およびλc/Ac≧2であり、ここで、hは、前記表面上への滴衝突時のラメラ厚である、請求項1~8のいずれか1項に記載の物品。前記マクロスケール特徴は、振幅Acおよび周期λcを有する正弦波プロファイルで構成され、100>Ac/h>0.01および500≧λc/Ac≧2であり、ここで、hは、前記表面上への滴衝突時のラメラ厚である、請求項1~8のいずれか1項に記載の物品。前記マクロスケール特徴は、振幅Acおよび周期λcを有する正弦波プロファイルで構成され、50>Ac/h>0.1および500≧λc/Ac≧2であり、ここで、hは、前記表面上への滴衝突時のラメラ厚である、請求項1~8のいずれか1項に記載の物品。前記物品は、防雨用製品であり、前記マクロスケール特徴は、振幅Acおよび周期λcを有する正弦波プロファイルを含み、0.0001mm<Acおよびλc≧0.0002mmである、請求項1~8および26~28のいずれか1項に記載の物品。前記物品は、風力タービンブレードであり、前記マクロスケール特徴は、振幅Acおよび周期λcを有する正弦波プロファイルで構成され、0.0001mm<Acおよびλc≧0.0002mmである、請求項1~8および26~29のいずれか1項に記載の物品。前記物品は、蒸気タービンブレードであり、前記マクロスケール特徴は、振幅Acおよび周期λcを有する正弦波プロファイルで構成され、0.00001mm<Acおよびλc≧0.00002mmである、請求項1~8および26~30のいずれか1項に記載の物品。前記物品は、外装用航空機部品であり、前記マクロスケール特徴は、振幅Acおよび周期λcを有する正弦波プロファイルで構成され、0.00001mm<Acおよびλc≧0.00002mmである、請求項1~8および26~31のいずれか1項に記載の物品。前記物品は、ガスタービンブレードであり、前記マクロスケール特徴は、振幅Acおよび周期λcを有する正弦波プロファイルで構成され、0.00001mm<Acおよびλc≧0.00002mmである、請求項1~8および26~32のいずれか1項に記載の物品。前記表面は、アルカンを含む、先行する請求項のいずれか1項に記載の物品。前記表面は、フルオロポリマーを含む、先行する請求項のいずれか1項に記載の物品。前記表面は、テフロン登録商標、トリクロロ1H,1H,2H,2H-パーフルオロオクチルシランTCS、オクタデシルトリクロロシランOTS、ヘプタデカフルオロ-1,1,2,2-テトラヒドロデシルトリクロロシラン、フルオロPOSS、セラミック材料、ポリマー材料、フッ素化材料、金属間化合物、および複合材料から成る群から選択される、少なくとも1つの部材を含む、先行する請求項のいずれか1項に記載の物品。前記表面は、ポリマー材料を含み、前記ポリマー材料は、ポリテトラフルオロエチレン、フルオロアクリレート、フルオロエウラタンfluoroeurathane、フルオロシリコーン、フルオロシラン、改質カーボネート、クロロシラン、およびシリコーンのうちの少なくとも1つを含む、先行する請求項のいずれか1項に記載の物品。前記表面は、セラミック材料を含み、前記セラミック材料は、炭化チタン、窒化チタン、窒化クロム、窒化ホウ素、炭化クロム、炭化モリブデン、炭窒化チタン、無電解ニッケル、窒化ジルコニウム、フッ素化二酸化ケイ素、二酸化チタン、酸化タンタル、窒化タンタル、ダイヤモンド状炭素、およびフッ素化ダイヤモンド状炭素のうちの少なくとも1つを含む、先行する請求項のいずれか1項に記載の物品。前記表面は、金属間化合物を含み、前記金属間化合物は、ニッケルアルミナイドおよびチタンアルミナイドのうちの少なくとも1つを含む、先行する請求項のいずれか1項に記載の物品。前記物品は、コンデンサである、先行する請求項のいずれか1項に記載の物品。前記物品は、放射性物質を貯蔵するための滴遮蔽物である、先行する請求項のいずれか1項に記載の物品。前記物品は、セルフクリーニング太陽電池パネルである、先行する請求項のいずれか1項に記載の物品。少なくとも約90°の動的接触角を有する非湿潤性表面を備える噴霧化器であって、前記表面は、前記表面上への滴の衝突によって生成される液体膜の中に、制御された非対称性を誘発するように構成される、マクロスケール特徴でパターン化され、それによって、前記表面の前記滴の分裂を促進する、噴霧化器。前記非湿潤性表面は、超疎金属性である、の請求項43に記載の噴霧化器。前記滴は、溶融金属を含む、請求項43に記載の噴霧化器。本明細書で提示される物品、デバイス、および方法は、衝突滴のモルフォロジを操作することができ、滴とその目標表面との間の接触時間の大幅な例えば、式1の理論的最小値予測を50超えて下回る低減につながる、独自の表面設計を組み込む。これらの設計は、滴衝突によって悪影響を受ける、多種多様な製品の性能を改善することができる。そのような製品の例としては、防雨用消費製品、蒸気タービンブレード、風力タービンブレード、航空機の翼、エンジンブレード、ガスタービンブレード、噴霧化器、およびコンデンサが挙げられる。本明細書で説明される物品、デバイス、および方法は、超疎水性表面を使用する撥水性の分野において、以前の手法に勝る複数の利点を提供する。例えば、本物品、デバイス、および方法は、既存の論文で報告された最良の接触時間すなわち、上の式1によって予測される最小接触時間と比較して、接触時間の大幅な例えば、50を超える短縮につながる。この接触時間の驚くべき短縮は、用途に依存する質量、運動量、またはエネルギーの拡散を制御することだけでなく、近傍の衝突滴からの衝撃に起因して滴が表面に固着するのを防止することにも望ましい。加えて、本明細書で説明される手法は、現行の工具によって機械加工または製造することが容易であるマクロスケール特徴を導入することに依存しているので、より実際的であり、拡張性がある。対照的に、以前の手法は、ミクロン~サブミクロン特徴の使用に重点を置いており、それらは、製造が困難であり、また、良くても、式1によって予測される最小値には近づくがそれを下回らない接触時間しか提供しない。本明細書で説明される物品、デバイス、方法を使用して達成される接触時間は、式1によって限定される、蓮の葉最もよく知られている超疎水性表面によって達成できる接触時間よりも短い。本明細書で説明される物品、デバイス、および方法は、滴撥水性が望ましい多種多様な産業および用途で使用され得る。例えば、レインウエア、傘、自動車カバー等の防雨用布地を製造する繊維会社は、布地の防水性能を大幅に向上させることができる。同様に、蒸気タービンを製造するエネルギー供給会社は、蒸気の中に同伴される水滴によって引き起こされる、湿気によって誘発される効率損失を低減させることができ、該水滴は、タービンブレード上に衝突して膜を形成し、それによって電力出力を低減させる。発電所および淡水化プラントにおけるコンデンサは、滴下排出凝縮熱伝達を促進するために、本明細書で説明されるデバイスおよび方法を利用し得る。さらに、航空機および風力のタービン用途では、滴が凍結し、それによって空気力学的性能を低下させることを防止するために、航空機の表面に衝突する過冷却水滴の接触時間を短縮させることが望ましい。噴霧化器用途では、エンジン、農業、および製薬業界での用途に対する新しい噴霧化器を作成するために、滴を分裂させる表面の能力を使用することができる。ガスタービン圧縮器では、油膜形成を防止し、汚れを低減させるために、本明細書で説明されるデバイスおよび方法が用いられ得る。一態様において、本発明は、少なくとも約90°の動的接触角を有する非湿潤性表面を含む物品に関し、該表面は、表面上への滴の衝突によって生成される液体膜の中に、制御された非対称性を誘発するように構成される、マクロスケール特徴でパターン化され、それによって、滴と表面との間の接触時間を短縮させる。ある実施形態において、非湿潤性表面は、超疎水性、超疎油性、および/または超疎金属性である。一実施形態において、表面は、非湿潤性材料を含む。表面は、そのライデンフロスト温度を超えて加熱され得る。ある実施形態において、表面は、ナノスケール孔等の非湿潤性特徴を含む。ある実施形態において、マクロスケール特徴は、高さArおよび間隔λrを有する隆起を含み、Ar/hは、約0.01よりも大きく、λr/Arは、約1以上であり、ここで、hは、表面上への滴衝突時のラメラ厚である。ある実施形態において、Ar/hは、約0.01~約100であり、λr/Arは、約1以上である。一実施形態において、Ar/hは、約0.1~約10であり、λr/Arは、約1以上である。ある実施形態において、物品は、風力タービンブレードであり、マクロスケール特徴は、高さArおよび間隔λrを有する隆起を含み、0.0001mm<Arおよびλr≧0.0001mmである。ある実施形態において、物品は、防雨用製品であり、0.0001mm<Arおよびλr≧0.0001mmである。いくつかの実施形態において、物品は、蒸気タービンブレードであり、0.00001mm<Arおよびλr>0.0001mmである。一実施形態において、物品は、外装用航空機部品であり、0.00001mm<Arおよびλr>0.0001mmである。物品は、ガスタービンブレードであり得、0.00001mm<Arおよびλr>0.0001mmである。ある実施形態において、マクロスケール特徴は、高さApを有する突起を含み、それらの中心は、距離λpで分割され、Ap/h>0.01およびλp/Ap≧2であり、ここで、hは、表面上への滴衝突時のラメラ厚である。ある実施形態では、100>Ap/h>0.01、およびλp/Ap≧2である。一実施形態では、10>Ap/h>0.1、およびλp/Ap≧2である。マクロスケール特徴は、半球状の突起であり得る。ある実施形態において、物品は、風力タービンブレードであり、マクロスケール特徴は、高さApを有する突起を含み、それらの中心は、距離λpで分割され、0.0001mm<Apおよびλp≧0.0002mmである。ある実施形態において、物品は、防雨用製品であり、0.0001mm<Apおよびλp≧0.0002mmである。種々の実施形態において、物品は、蒸気タービンブレードであり、0.00001mm<Apおよびλp≧0.00002mmである。ある実施形態において、物品は、外装用航空機部品であり、0.00001mm<Ap、およびλp≧0.00002mmである。物品は、ガスタービンブレードであり得、0.00001mm<Apおよびλp≧0.00002mmである。ある実施形態において、マクロスケール特徴は、振幅Acおよび周期λcを有する正弦波プロファイルを含み、Ac/h>0.01およびλc/Ac≧2であり、ここで、hは、表面上への滴衝突時のラメラ厚である。ある実施形態では、100>Ac/h>0.01および500≧λc/Ac≧2である。種々の実施形態では、100>Ac/h>0.1および500≧λc/Ac≧2である。本明細書で使用されるとき、正弦波は、振幅および周期を有する任意の湾曲形状を包含する。ある実施形態において、物品は、防雨用製品であり、マクロスケール特徴は、振幅Acおよび周期λcを有する正弦波プロファイルを含み、0.0001mm<Acおよびλc≧0.0002mmである。一実施形態において、物品は、風力タービンブレードであり、0.0001mm<Acおよびλc≧0.0002mmである。物品は、蒸気タービンブレードであり得、0.00001mm<Acおよびλc≧0.00002mmである。物品は、外装用航空機部品であり得、0.00001mm<Acおよびλc≧0.00002mmである。ある実施形態において、物品は、ガスタービンブレードであり、0.00001mm<Acおよびλc≧0.00002mmである。ある実施形態において、表面は、アルカンを含む。一実施形態において、表面は、フルオロポリマーを含む。ある実施形態において、表面は、テフロン登録商標、トリクロロ1H,1H,2H,2H-パーフルオロオクチルシランTCS、オクタデシルトリクロロシランOTS、ヘプタデカフルオロ-1,1,2,2-テトラヒドロデシルトリクロロシラン、フルオロPOSS、セラミック材料、ポリマー材料、フッ素化材料、金属間化合物、および複合材料から成る群から選択される、少なくとも1つの部材を含む。ある実施形態において、表面は、ポリマー材料を含み、ポリマー材料は、ポリテトラフルオロエチレン、フルオロアクリレート、フルオロエウラタンfluoroeurathane、フルオロシリコーン、フルオロシラン、改質カーボネート、クロロシラン、およびシリコーンのうちの少なくとも1つを含む。ある実施形態において、表面は、セラミック材料を含み、セラミック材料は、炭化チタン、窒化チタン、窒化クロム、窒化ホウ素、炭化クロム、炭化モリブデン、炭窒化チタン、無電解ニッケル、窒化ジルコニウム、フッ素化二酸化ケイ素、二酸化チタン、酸化タンタル、窒化タンタル、ダイヤモンド状炭素、およびフッ素化ダイヤモンド状炭素のうちの少なくとも1つを含む。ある実施形態において、表面は、金属間化合物を含み、金属間化合物は、ニッケルアルミナイドおよびチタンアルミナイドのうちの少なくとも1つを含む。ある実施形態において、物品は、コンデンサである。物品は、放射性物質を貯蔵するための滴遮蔽物であり得る。ある実施形態において、物品は、セルフクリーニング太陽電池パネルである。別の態様において、本発明は、少なくとも約90°の動的接触角を有する非湿潤性表面を備える噴霧化器に関し、該表面は、表面上への滴の衝突によって生成される液体膜の中に、制御された非対称性を誘発するように構成される、マクロスケール特徴でパターン化され、それによって、表面の滴の分裂を促進する。上の実施形態の要素の説明は、本発明のこの態様にも適用することができる。ある実施形態において、非湿潤性表面は、超疎金属性である。ある実施形態において、滴は、溶融金属を含む。特許請求される本発明の組成物、混合物、システム、デバイス、方法およびプロセスは、本明細書で説明される実施形態からの情報を使用して開発される変形および適応を包含することが想定される。本明細書で説明される組成物、混合物、システム、デバイス、方法、およびプロセスの適応および/または修正は、当業者によって行われ得る。説明の全体を通して、デバイスおよびシステムが、特定の構成要素を有する、含む、または備えるものとして説明される場合、または、処理および方法が、特定のステップを有する、含む、または備えるものとして説明される場合、追加的に、列挙される構成要素から本質的に成る、またはそれらから成る、本発明のシステムがあること、および列挙される処理ステップから本質的に成る、またはそれらから成る、本発明による処理および方法があることが想定される。同様に、デバイス、混合物、および組成物が、特定の化合物および/または材料を有する、含む、または備えるものとして説明される場合、追加的に、列挙される化合物および/または材料から本質的に成る、またはそれらから成る、本発明の混合物および組成物があることが想定される。本発明が動作可能な状態を維持するのであれば、ステップの順序またはあるアクションを行う順序は重要でないことを理解されたい。さらに、2つ以上のステップまたはアクションが、同時に実行され得る。本明細書での、例えば背景技術の項での任意の刊行物の記載は、その刊行物が、本明細書で提示される請求項のいずれかに関して従来技術としての役割を果たすことを承認するものではない。背景技術の項は、明確にする目的で提示されており、任意の請求項に関する従来技術の説明を意味するものではない。図1aを参照すると、ある実施形態において、液体と固体との間の静的接触角は、3つの相-固体、液体、蒸気-が接する接触線の接線と水平線との間で測定されるように、固体表面14上の液滴12によって形成される角度として定義される。接触角という用語は、いかなる動きも伴わずに固体の上にただ液体があるだけなので、通常、静的接触角を暗示する。本明細書で使用されるとき、動的接触角は、固体表面18上の移動液体16によって成される接触角である。滴衝突の文脈において、は、図1bおよび図1cでそれぞれ示されるように、前進運動中または後退運動中のいずれかに存在し得る。本明細書で使用されるとき、表面が少なくとも90度の液体との動的接触角を有する場合、表面は、非湿潤性である。非湿潤性表面の例としては、例えば、超疎水性表面および超疎油性表面が挙げられる。本明細書で使用されるとき、接触角ヒステリシスCAHは、であり、式中、は、それぞれ、液体20によって固体表面22上に形成される、前進接触角および後退接触角である。図1dを参照すると、前進接触角は、接触線が前進しようとする瞬間に形成される接触角であり、一方で、後退接触角は、接触線が後退しようとしているときに形成される接触角である。本明細書で使用されるとき、非湿潤性特徴は、表面化学とともに、表面を非湿潤性にする、表面の物理的テクスチャ例えば、フラクタルを含むランダムな、またはパターン化された表面粗さである。ある実施形態において、非湿潤性特徴は、表面の化学的、電気的、および/または機械的処理によって生じる。ある実施形態において、非湿潤性特徴が本質的に疎水性の表面に導入されると、該本質的に疎水性の表面は、超疎水性になり得る。同様に、非湿潤性特徴が本質的に疎油性の表面に導入されると、該本質的に疎油性の表面は、超疎油性になり得る。同じく、非湿潤性特徴が本質的に疎金属性の表面に導入されると、該本質的に疎金属性の表面は、超疎金属性になり得る。ある実施形態において、非湿潤性特徴は、マイクロスケールまたはナノスケール特徴である。例えば、非湿潤性特徴は、約100ミクロン未満、約10ミクロン未満、約1ミクロン未満、約0.1ミクロン未満、または約0.01ミクロン未満である、長さスケールLn例えば、平均孔直径または平均突起高さを有し得る。本明細書で説明される、マクロスケール特徴と関連付けられる長さスケールLmと比較して、非湿潤性特徴の長さスケールは、一般的に、少なくとも1桁小さい。例えば、表面が、1ミクロンの長さスケールLmを有するマクロスケール特徴を含むとき、表面の非湿潤性特徴は、0.1ミクロン未満である長さスケールLnを有する。ある実施形態において、非湿潤性特徴の長さスケールに対するマクロスケール特徴の長さスケールの比率すなわち、Lm/Lnは、約10よりも大きいか、約100よりも大きいか、約1000よりも大きいか、または約10,000よりも大きい。本明細書で使用されるとき、超疎水性表面は、少なくとも120度の水との静的接触角、および30度未満のCAHを有する表面である。ある実施形態において、本質的に疎水性の材料すなわち、少なくとも90度の水との固有の接触角を有する材料は、非湿潤性特徴を含むとき、超疎水性特性を呈する。超疎水性には、一般的に、ナノスケールの非湿潤性特徴が好ましい。非湿潤性特徴が与えられたときに超疎水性特性を呈する、本質的に疎水性の材料の例としては、アルカン等の炭化水素、ならびにテフロン登録商標、トリクロロ1H,1H,2H,2H-パーフルオロオクチルシランTCS、オクタデシルトリクロロシランOTS、ヘプタデカフルオロ-1,1,2,2-テトラヒドロデシルトリクロロシラン、およびフルオロPOSS等のフルオロポリマーが挙げられる。本明細書で使用されるとき、超疎油性表面は、少なくとも120度の油との静的接触角、および30度未満の油とのCAHを有する表面である。油は、例えば、水の表面張力よりもかなり低い表面張力を伴う、種々の液体材料であり得る。そのような油の例としては、アルカン例えば、デカン、ヘキサデカン、オクタン、シリコーン油、およびフルオロカーボンが挙げられる。ある実施形態において、本質的に疎油性の材料すなわち、少なくとも90度の油との固有の接触角を有する材料は、非湿潤性特徴を含むとき、超疎油性特性を呈する。非湿潤性特徴は、ランダムであるか、またはパターン化され得る。非湿潤性特徴が与えられたときに超疎油性特性を呈する、本質的に疎油性の材料の例としては、テフロン登録商標、トリクロロ1H,1H,2H,2H-パーフルオロオクチルシランTCS、オクタデシルトリクロロシランOTS、ヘプタデカフルオロ-1,1,2,2-テトラヒドロデシルトリクロロシラン、フルオロPOSS、および他のフルオロポリマーが挙げられる。本明細書で使用されるとき、超疎金属性表面は、少なくとも120度の液体金属との静的接触角、および30度未満の液体金属とのCAHを有する表面である。ある実施形態において、本質的に疎金属性の材料すなわち、少なくとも90度の液体金属との固有の接触角を有する材料は、非湿潤性特徴を含むとき、超疎金属性特性を呈する。非湿潤性特徴は、ランダムであるか、またはパターン化され得る。非湿潤性特徴を含むとき、超疎金属性特性を呈する、本質的に疎金属性の材料の例としては、テフロン登録商標、トリクロロ1H,1H,2H,2H-パーフルオロオクチルシランTCS、オクタデシルトリクロロシランOTS、ヘプタデカフルオロ-1,1,2,2-テトラヒドロデシルトリクロロシラン、フルオロPOSS、および他のフルオロポリマーが挙げられる。疎金属性材料の例としては、ステンレス鋼上の溶融スズ、二酸化ケイ素、およびニオブ上の溶融銅が挙げられる。ある実施形態において、本質的に疎水性の材料および/または本質的に疎油性の材料としては、セラミック、ポリマー材料、フッ素化材料、金属間化合物、および複合材料が挙げられる。ポリマー材料としては、例えば、ポリテトラフルオロエチレン、フルオロアクリレート、フルオロエウラタンfluoroeurathane、フルオロシリコーン、フルオロシラン、改質カーボネート、クロロシラン、シリコーン、および/またはそれらの組み合わせが挙げられ得る。セラミックとしては、例えば、炭化チタン、窒化チタン、窒化クロム、窒化ホウ素、炭化クロム、炭化モリブデン、炭窒化チタン、無電解ニッケル、窒化ジルコニウム、フッ素化二酸化ケイ素、二酸化チタン、酸化タンタル、窒化タンタル、ダイヤモンド状炭素、フッ素化ダイヤモンド状炭素、および/またはそれらの組み合わせが挙げられる。金属間化合物としては、例えば、ニッケルアルミナイド、チタンアルミナイド、および/またはそれらの組み合わせが挙げられる。本明細書で使用されるとき、固有の接触角は、液体と完全に平坦で理想的な表面との間で形成される、静的接触角である。この角度は、一般的に、ゴニオメーターで測定される。以下の刊行物は、固有の接触角を測定するための、さらなる方法を説明し、該刊行物は、参照によりそれらの全体が本明細書に組み込まれる。C.Allain,D.Aussere,andF.Rondelez,J.ColloidInterfaceSci.,107,51985、R.Fondecave,andF.Brochard-Wyart,Macromolecules,31,93051998、およびA.W.Adamson,PhysicalChemistryofSurfacesNewYork:JohnWileySons,1976。液滴が非湿潤性表面に衝突すると、滴は、表面に拡大し、次いで、反跳し始める。高い非湿潤性の表面の場合、滴は、表面から完全に跳ね返ることができる。衝撃力学により、滴の形状は、全体として軸対称であり、よって、反跳中の任意の時点で、湿潤した領域は、ほぼ円形である。しかしながら、表面をパターン化することによって、この左右対称が破壊され得、衝撃力学が変更または制御され得る。例えば、表面のマクロスケール特徴を制御または画定することによって、滴の接触時間が増加または減少され得、滴をより小さい滴に分裂させる不安定性が生じ得、また、空間的制御は、特定の滴または滴の一部がどのくらい長く表面と接触するかを通じて得られ得る。滴と表面との間の接触時間中に、熱、質量、および運動量が滴と表面との間に拡散する。滴が表面の特定の場所に接触する時間を制御することによって、この拡散は、時間的にも空間的にも最適化され得る。ある実施形態では、次の2つの異なる方法で、滴の反跳に影響を及ぼす表面パターンまたは特徴が開発される。1後退境界線に凹面を導入するパターン、および2毛管圧力が拡大した滴を表面から剥離させるように、膜に対する表面湾曲を導入するパターン。拡大した滴が後退する速度は、滴の材料特性だけでなく、滴が接触する表面の特性にも依存する。非湿潤性表面では、滴の反跳速度は、表面からの散逸角または接触角ヒステリシスによって減少する。散逸の変動は、非湿潤性表面を形成する表面パターンの構造および/または化学的性質を変化させることによって達成され得る。例えば、ポスト等のパターンの密度は、滴の反跳速度に影響を及ぼすことができる。系における散逸は、種々の長さスケールでの柔軟構造等の、種々のツールを使用して追加され得る。加えて、ポストのパターンは、後退膜の左右対称を壊すことができるが、滴は、凸状のままであり得る。ある実施形態では、表面は、凹面を後退膜中に導入するように設計される。これらの設計を使用することで、表面は、ある領域での滴への露出が他の領域での露出よりも長くなるように調整される。一実施形態において、凹面は、膜を別々の滴に分裂させ、凹面は、自然な毛管不安定性によって増大される。例えば、表面は、ある方向の滴の反跳が垂直方向の反跳よりも大幅に遅くなるようにパターン化され得る。結果として生じる反跳は、迅速に凹状になる円筒を形成し、レイリー-プラトー型の不安定性を介して、滴に分裂する。表面固定手法における制約は、それが滴力学を減速させ得ることである。滴が表面となす最小接触時間は、薄い空気の層に衝突することに相当する、いかなる接触角ヒステリシスも伴わない180度の接触角でその表面に接近するときに、最小化すると考えられる。しかしながら、本明細書で説明されるように、より短い接触時間は、パターン化した表面を使用することで可能である。具体的には、反跳段階中に、接触線が増加する一方で、表面積が減少する場合、滴が反跳することができる、より多くの前線がある。したがって、滴は、滴が対称的に後退している場合よりも迅速に後退することが可能であり、よって、滴が後退するための総接触時間が短縮される。下で説明されるように、ある実施形態では、後退膜の一部分の反跳の速度を上げることによって、凹面が導入される。図1aおよび1bは、それぞれ、超疎水性表面102で跳ね返る水滴100の側面図および上面図を描写する。表面102は、3μm間隔で離間される、シリコン製の10μm四方のポストの列を含む。この場合の、これらの図の左端の画像から右端の画像までに測定された接触時間は、約19ミリ秒である。図1aの最左端の画像の中のスケールバー104は、3mmである。図1bは、ほぼ対称円形の縁部106を伴って拡大、後退する滴を示す。ある実施形態において、本明細書で提示されるデバイスおよび方法は、表面と関連付けられる表面テクスチャを修正することによって、衝突滴と表面との間の接触時間を短縮させる。驚くべきことに、これらのデバイスおよび方法は、接触時間を、上で式1によって示される理論的限界未満に短縮させる。一実施形態では、超疎水性表面を適切に設計することによって、この理論的限界の約1/2まで、接触時間がさらに減少する。ある実施形態において、本明細書で説明されるデバイスおよび方法は、滴衝突によって生成される液体膜の中に、制御された非対称性を引き起こすために、マクロスケール特徴例えば、隆起、シヌソイド、突起を超疎水性表面に組み込む。マクロスケール特徴は、例えば、約0.00001mmよりも大きい、約0.0001mmよりも大きい、約0.001mmよりも大きい、約0.01mmよりも大きい、約0.1mmよりも大きい、または約1mmよりも大きい高さを有し得る。加えて、マクロスケール特徴は、例えば、約0.00001mmよりも大きい、約0.0001mmよりも大きい、約0.001mmよりも大きい、約0.01mmよりも大きい、約0.1mmよりも大きい、または約1mmよりも大きい間隔例えば、隆起間、頂点間、または谷間の間隔を有し得る。図2a~2dを参照すると、マクロスケール特徴によって導入される、クラック204、穴202、および湾曲の形態の、液体膜200の非対称性は、複数の前線での滴の反跳につながり、それ故に、接触時間の大幅な短縮をもたらす。この概念は、一般的により小さい特徴例えば、100nmを含み、さらに重要なことに、滴とこれらの特徴との間の接触線固定を最小化しようとした、従来の手法とは明確に異なる。一実施形態において、超疎水性表面300は、半径Rを有する滴の衝突時に液体膜の中にクラックを引き起こす、マクロスケール隆起302を含む。図3で描写されるように、隆起302は、隆起高さArおよび隆起間隔λrを有する。隆起302は、図3で示されるように湾曲し、尖った三角形、半球、および/または矩形を含む、任意の断面形状を有し得る。一般的に、各隆起302は、隆起高さArおよび/または隆起間隔λrよりもかなり大きい、表面300に沿った隆起長さを有する。例えば、隆起302は、約0.1mmの隆起高さArおよび例えば、隆起の長手方向軸に沿って約100mm以上の隆起長さを有し得る。超疎水性を達成または維持するために、表面300は、長さスケールLn例えば、平均直径または断面寸法を有する、非湿潤性特徴304を含む。ある実施形態において、非湿潤性特徴304は、が、90度よりも大きく、CAHが、約30度未満、約20度未満、または約10度未満であるように選択される。描写されるように、非湿潤性特徴は、非湿潤性を促進するために、必要に応じて、より小さい特徴306を含み得る。図1bおよび1cを再度参照すると、液滴が固体表面に衝突すると、滴は、厚みhを有する薄いラメラまたは膜に拡大する。ある実施形態において、隆起高さArと厚さhとの比すなわち、Ar/hは、約0.01よりも大きい。例えば、Ar/hは、約0.01~約100、約0.1~約10、または約0.1~約5であり得る。ある実施形態において、隆起間隔λrと隆起高さArとの比は、約1以上である。図4および図5は、それぞれ、平坦面402上で反跳する滴400、および隆起502上で反跳する滴500を示す概略図である。描写されるように、図4の平坦面402上で、滴の反跳は、一般的に、対称的であり、滴400は、経時的にほぼ円形のままである。それに対して、図5の隆起502上で、滴の反跳は、非対称的であり、隆起502のより薄い部分504厚さh1を有するは、隆起502に隣接するより厚い部分506厚さh2を有するよりも早く反跳する。より薄い部分504は、クラックと称され得る。描写されるように、隆起502は、滴の破断を促進する、クラックまたは経路を作成する。これらの経路は、隆起502に沿って接触線を滴500の中へ入り込ませ、それによって、滴の反跳中の接触線長さを増大させ、接触時間を短縮させる。図6a~6dおよび図7a~7cは、本発明のある実施形態による、滴衝突時に液体膜の中にクラックを引き起こすための表面の実験例を描写する。図6a~6dは、レーザラスタリングを使用してシリコン表面602に作成される、隆起600上の滴衝突の写真を示す。図7a~7cは、アルミニウム表面702に機械加工し、その後に陽極処理を行ってナノスケール孔を作成した、類似する寸法の隆起700への滴衝突を示す。表面602、702はどちらも、トリクロロ1H,1H,2H,2H-パーフルオロオクチルシランを蒸着させることによって、超疎水性にした。衝突前の滴の直径は、2.6mmすなわち、R=1.3mmであり、衝撃速度は、1.8m/秒であった。図6a~6cは、隆起600のSEM画像を用いた、約150μmの隆起高さArおよび約200μmの幅Wを有する、シリコン表面602の詳細を示す。これらの図はまた、超疎水性を維持するように達成される、非湿潤性特徴を示す。滴衝突の力学は、図6dで示され、該図は、滴604が非対称的に変形し、隆起600に沿ってクラック606が成長することを明らかにする。クラック606は、膜が複数の滴608に分割されるまで、隆起600に沿って迅速に広がる、さらなる反跳前線を作成する。この場合の接触時間は、僅か7ミリ秒-図1で示される実施例の接触時間のほぼ1/3-であり、また、での式1による理論的予測すなわち、13.5ミリ秒よりも約50短かった。上で述べられるように、隆起は、図6aで描写されるほぼ矩形の断面を含む、任意の断面形状を有し得る。加えて、隆起高さArと幅Wとの比すなわち、Ar/Wは、例えば、約0.1~約10であり得る。図7a~7cは、陽極酸化アルミニウムAAO表面702で達成される、類似する接触時間の低減を示す。この場合の接触時間は、約6.3ミリ秒であり、それは、式1の理論的予測すなわち、13.5ミリ秒よりも約50を超えて短い。隆起テクスチャおよびナノ細孔構造を明らかにするSEM画像を用いた、表面702の詳細は、図7aおよび7bで示される。図7aおよび7bのスケールバー704、706は、それぞれ、100μmおよび1μmである。図7cを参照すると、滴衝突の力学は、レーザラスタリングしたシリコン表面に見られる挙動に類似する挙動を示す。例えば、滴708は、隆起700に沿って成長するクラック710によって非対称的に変形し、それによって、液体膜を隆起700に沿って迅速に反跳させ、複数の滴712に分割させる。ある実施形態において、接触時間の低減は、図6a~6dから図7a~7cの実施例で示されるように、表面材料または他の表面特性というよりは、むしろ表面の設計または構造の結果である。例えば、これらの実施例における表面は、完全に異なる方法すなわち、図6a~6dではレーザラスタリング、および図7a~7cでは機械加工および陽極酸化によって生成されたものであるが、2つの表面の類似するマクロスケール特徴例えば、隆起のサイズおよび形状は、類似する滴衝突力学をもたらした。別の実施形態において、超疎水性表面800は、半径Rを有する滴の衝突時に液体膜の中に穴の核を生成する、マクロスケール突起802を含む。突起802は、その球状、半球状、ドーム形状、ピラミッド状、立方体形状、およびそれらの組み合わせを含む、任意の形状を有し得る。例えば、図8で描写される実施形態において、突起802は、突起高さApを伴うほぼドーム形状であり、突起間隔λpで格子状に離間される。超疎水性を達成または維持するために、表面800は、長さスケールLnを有する、非湿潤性特徴を含む。上で述べられるように、非湿潤性特徴は、が、90度よりも大きく、CAHが、約30度未満、約20度未満、または約10度未満であるように選択される。ある実施形態において、突起高さApとラメラまたは膜厚さhすなわち、Ap/hとの比は、約0.01以上である。例えば、Ap/hは、約0.01~約100、または約0.1~約10、または約0.1~約3であり得る。ある実施形態において、突起間隔λpと突起高さApとの比すなわち、λp/Apは、約2以上である。図9a~9cは、衝突時に滴に核を形成するためのマクロスケールの突起902を含む、例示的な表面900を描写する。この実施例における表面900は、陽極酸化チタンATOで作製される。表面900の詳細は、SEM画像で示される。図9aおよび9bのスケールバー904、906は、それぞれ、100μmおよび4μmである。描写されるように、表面は、約20~100μmのマクロスケールの突起902を含み、超疎水性を維持するために、非湿潤性特徴をさらに含む。図9cの高速写真撮影画像を参照すると、滴908がt=0でATO表面に衝突した後、滴908は、t=2ミリ秒で内部的に不安定にする薄膜に拡大し、t=4ミリ秒で複数の穴910の中に核を形成する。穴910は、それらの境界が接触または衝突するまで成長し、それによって、膜全体の断片化を生じさせる。各穴910は、膜が反跳し得るさらなる前線を作成し、したがって、接触時間の大幅な低減をもたらす。この実施例における接触時間は、約8.2ミリ秒であったが、同じく、での式1による理論的予測すなわち、13.5ミリ秒よりもかなり短い。示される実施形態において、突起は、滴の中に穴を導入することによって、滴の接触線を増大させる。穴は、反跳中に増大または開口し、それによって、接触時間を短縮させる。別の実施形態において、超疎水性表面1000は、半径Rを有する滴の衝突時に液体膜の中に湾曲を導入する、マクロスケールの湾曲したプロファイル1002を含む。湾曲したプロファイル1002は、例えば、区分的に正弦波状および/または放物線状のものを含む、任意の形状を有し得る。上で説明される隆起302および突起802と比較して、湾曲したプロファイル1002は、全体として、より滑らかであり、表面の高さがあまり急激に変動しない。例えば、図10で描写される実施形態において、湾曲したプロファイル1002は、表面に頂点および谷の正弦波パターンを画定する。正弦波パターンは、波の振幅Acおよび波の間隔λcすなわち、頂点から谷までの距離を有する。波の間隔λcはまた、正弦波パターンの周期の半分と称され得る。ある実施形態において、表面1000は、2つ以上の方向に沿った湾曲を含む。例えば、表面1000の高さは、一方の方向に沿って正弦波的に、そしてもう一方の直角な方向に沿って正弦波的に変動し得る。超疎水性を達成または維持するために、表面1000は、長さスケールLnを有する、非湿潤性特徴を含む。上で述べられるように、非湿潤性特徴は、が、90度よりも大きく、CAHが、約30度未満、約20度未満、または約10度未満であるように選択される。ある実施形態において、波の振幅Acと厚さhとの比すなわち、Ac/hは、約0.01以上である。例えば、Ac/hは、約0.01~約100、または約0.1~約100、または約0.1~約50、または約0.1~約9であり得る。ある実施形態において、波の間隔λcと波の振幅Acとの比すなわち、λc/Acは、約2以上である。例えば、λc/Acは、約2~約500、または約2~約100であり得る。図11aは、レーザラスタリングを使用してシリコン上に作成される、正弦波湾曲表面1100の実施例を描写する。表面1100の詳細は、SEM画像を用いて示される。正弦波パターンの波の振幅Acは、約350μmである一方で、その周期すなわち、波の間隔λcの2倍は、2mmであった。表面1100は、トリクロロ1H,1H,2H,2H-パーフルオロオクチルシランを蒸着させることによって、超疎水性にした。図11bを参照すると、表面1100への滴衝突の力学は、滴1102が、拡大しながら表面1100の湾曲したプロファイルになり、厚さが変動する薄膜になることを明らかにする。膜厚は、膜が最も早く後退する正弦波表面1100のクレストまたは頂点1104で最小になり、それによって、膜を尾根1104全体にわたって分割させ、複数の滴1106に分裂させる。この実施例における接触時間は、僅か約6ミリ秒であったが、同じく、式1の理論的予測すなわち、13.5ミリ秒よりも50をかなり超えて短い。図10、図11aおよび11bに関して上で説明されるように、ある実施形態において、滴の接触時間は、表面の局所湾曲を制御することによって短縮される。膜の一部が凹状の領域を覆うように表面を湾曲させた場合、2つのうちの1つのシナリオが起こり得るが、どちらのシナリオも、表面での膜の総接触時間を減少させる。1つのシナリオにおいて、膜は、厚さがほぼ均一であるように、凹面上に拡大する。膜が、湾曲した表面と接触している場合、膜も湾曲し、その場合、膜の湾曲は、表面張力とともに、縁部が反跳するのと同じくらい迅速に表面から膜を持ち上げる、圧力勾配を生じさせる。もう1つのシナリオにおいて、膜は、膜の表面が平坦であるようにすなわち、湾曲せずに、凹面上に拡大する。この場合、膜厚は、均一でなく、膜がより薄い曲線である場所に沿って、滴は、膜がより厚い領域に沿った場所よりも迅速に反跳する。上で論じられるように、連結した凹状尖端の混合表面を形成することによって、接触時間は、式1によって定義される理論的限界未満に短縮され得る。図12a、12b、および12cで示されるように、直径Doの液滴1200が、速度Voで固体表面1202に衝突すると、滴1200は、厚さhの薄いラメラ膜1204に拡大し、最終的に、最大直径Dmaxに達する。拡大中の例えば、飛散または蒸発による質量損失は無視でき、ラメラ1204は、平均して、時間的および間隔的に厚さがほぼ均一であると仮定すると、hは、図12aで示される球状滴状態、および図12cで示されるラメラ状態で、質量保存を適用することによって推定することができる。これらの仮定によって、球状滴状態およびラメラ状態が等しいとすると、滴1200の質量は、次のようになる。式中、ρは、滴液体の密度である。hについて方程式3を解くと、次のようになる。式中、は、衝突する滴の最大拡大係数である。を算出するために、エネルギーバランスモデルが使用され得る。このモデルによれば、は、次式で与えられる。式中は、固体表面1202上の液滴によって形成される前進接触角であり、は、滴のウェーバー番号であり、は、衝突前の滴のレイノルズ数である。ここで、は、それぞれ、液滴の表面張力、および液滴の動粘度である。は最大で180°になり得るので、式5は、式の値を6に近似することによって、さらに簡略化することができる。この簡略化によって、式5は、次のようになる。したがって、式6からが算出されると、式4を使用してhを推定することができる。本明細書で説明されるデバイスおよび方法は、防雨用製品、風力タービン、蒸気タービンブレード、航空機の翼、およびガスタービンブレードを含む、広範囲にわたる用途を有する。表1は、これらの用途のうちのいくつかについて、標準的な滴の半径値を提示する。表で示されるように、防雨用製品および風力タービン用途について、滴の半径値は、約0.1mm~約5mmであり得る。同様に、蒸気タービンブレード、航空機の着氷、およびガスタービンブレード用途について、滴の半径値は、約0.01mm~約5mmであり得る。一実施形態において、防雨用製品および風力タービン用途について、ラメラ厚の値は、約0.01mm~約1mmであり、の値は、約5~約100である。別の実施形態において、蒸気タービンブレード、航空機の着氷、およびガスタービンブレード用途について、ラメラ厚の値は、約0.001mm~約1mmであり、の値は、約10~約500である。ある実施形態において、表1は、衝突する滴と表面との間の接触時間を短縮させるための、上で説明される特徴に対する適切な寸法すなわち、隆起、突起、および湾曲したプロファイルを画定するために使用される。例えば、表1を参照すると、意図する用途が防雨用製品であり、特徴のタイプが隆起である場合、適切な特徴の寸法は、ミリメートルで0.0001<Arおよびλr≧0.0001である。同様に、意図する用途がガスタービンブレードであり、特徴のタイプが突起である場合、適切な特徴の寸法は、ミリメートルで0.00001<Apおよびλp≧0.00002である。表1で示されるように、Ar、Ap、またはAcは、0.00001mmよりも大きくなり得、また、λr、λp、またはλcは、約0.00001mm以上であり得る。ある実施形態において、Ar、Ap、またはAcは、約0.0001mmよりも大きいか、約0.001mmよりも大きいか、約0.01mmよりも大きいか、約0.1mmよりも大きいか、または約1mmよりも大きい。ある実施形態において、Ar、Ap、またはAcは、約0.00001mm~約0.001mm、約0.0001mm~約0.01mm、約0.001mm~約0.1mm、または約0.01mm~約1mmである。ある実施形態において、λr、λp、またはλcは、約0.0001mmよりも大きいか、約0.001mmよりも大きいか、約0.01mmよりも大きいか、約0.1mmよりも大きいか、または約1mmよりも大きい。ある実施形態において、λr、λp、またはλcは、約0.00001mm~約0.001mm、約0.0001mm~約0.01mm、約0.001mm~約0.1mm、または約0.01mm~約1mmである。代替の実施形態では、本明細書で説明されるデバイスおよび方法を、疎油性表面または超疎油性表面に衝突する、油に基づく滴に適用する。この場合、隆起、突起、および正弦波パターン等のマクロスケール特徴は、疎水性表面または超疎水性表面に衝突する水滴について図示および説明されるものに類似する、油滴衝突力学を生成し得る。ある実施形態では、液体を迅速に気化させ、かつ十分な圧力を生成するのに十分高温である表面に、水滴が衝突すると、滴は、超疎水性表面で見られる状況に類似して、表面に全く接触することなく拡大し、跳ね返ることができる。このいわゆるライデンフロスト現象は、表面が超疎水性を伴わない、非湿潤性状況の例である。一実施形態において、このタイプの表面に適用されるマクロスケール特徴は、衝突する滴の接触時間を短縮させる際に有効である。具体的には、滴力学は、超疎水性表面について上で説明されるものと類似しており、接触時間の低減は、同程度理論的限界の約50である。一実施形態では、所望の非湿潤性挙動を達成するために、表面を、ライデンフロスト温度よりも高い温度に加熱する。蒸気タービンおよびガスタービンのブレードは、あるときには、電力サイクルにおける中間装置の浸食/腐食により生成される金属片が付着する。これらの断片は、作動流体場合により、蒸気または燃焼ガスとともに搬送され、該断片は、高温の領域に到達すると溶融する。溶融した液体は、タービンブレードに衝突して固着し、それによって、空気力学的性能を悪化させ、それ故に、タービン出力を悪化させる。発明者らの表面設計は、衝突する溶融液体がブレード表面に凝固する前に、それを迅速に跳ね返すことによって、この問題を解決することができる。実験例本明細書で説明されるように、一連の実験は、マクロスケール特徴を有する表面への滴の衝突を測定し、可視化するために行われた。滴衝突の一連の画像を撮像するために、高速度カメラシステムモデルSA1.1、PHOTRONUSA、SanDiego,CAを利用した。制御された量10μLの滴を、26ゲージのステンレス鋼針を使用するシリンジポンプHARVARDAPPARATUS,Holliston,MAを使用して分注した。滴の衝撃速度は、表面の上側のある高さ150mmに針を配置することによって制御した。接触時間は、最初の滴と表面との接触時点と、その後の表面からの液体の反跳時点との間の時間差を識別することによって、画像から決定した。本発明のある実施形態による、マクロスケール隆起および隆起に衝突する滴の画像は、図6a~6dおよび図7a~7cで提供される。図6a~6dは、レーザラスタリングを使用してシリコン表面602に作成される、隆起600への滴衝突の写真を示す。図7a~7cは、アルミニウム表面702に機械加工し、その後に陽極処理を行ってナノスケール孔を作成した、類似する寸法の隆起700への滴衝突を示す。表面602、702はどちらも、トリクロロ1H,1H,2H,2H-パーフルオロオクチルシランを蒸着させることによって、超疎水性にした。衝突前の滴の直径は、2.6mmすなわち、R=1.3mmであり、衝撃速度は1.8m/秒であった。上で詳細に論じられるように、マクロスケール隆起によって達成される接触時間は、での式1による理論的予測すなわち、13.5ミリ秒よりも約50短かった。本発明のある実施形態による、マクロスケール突起および突起に衝突する滴の画像は、図9a~9cで提供される。この実施例における表面900は、陽極酸化チタンATOで作製される。表面900の詳細は、SEM画像で示される。図9aおよび9bのスケールバー904、906は、それぞれ、100μmおよび4μmである。描写されるように、表面は、約20~100μmのマクロスケールの突起902を含み、超疎水性を維持するために、非湿潤性特徴をさらに含む。上で詳細に論じられるように、マクロスケール突起によって達成される接触時間は、での式1による理論的予測すなわち、13.5ミリ秒の約半分であった。本発明のある実施形態による、マクロスケールの湾曲および湾曲に衝突する滴の画像は、図11aおよび11bで提供される。上で論じられるように、正弦波湾曲表面1100は、レーザラスタリングを使用してシリコン上に作成された。表面1100の詳細は、SEM画像を用いて示される。正弦波パターンの波の振幅Acは、約350μmである一方で、その周期すなわち、波の間隔λcの2倍は、2mmであった。表面1100は、トリクロロ1H,1H,2H,2H-パーフルオロオクチルシランを蒸着させることによって、超疎水性にした。この実施例における接触時間は、僅か約6ミリ秒であったが、同じく、式1の理論的予測すなわち、13.5ミリ秒よりも50をかなり超えて短い。均等物本発明は、特定の好ましい実施形態を参照して具体的に示され、記載されているが、形態および詳細における種々の変更が、添付の特許請求の範囲によって定義される本発明の趣旨および範囲から逸脱することなくそこになされてもよいことが、当業者には理解されるはずである。"